СПОСОБЫ И КОМПОЗИЦИИ ДЛЯ ПРЯМОЙ ПЕЧАТИ C УЛУЧШЕННОЙ СПОСОБНОСТЬЮ К ВТОРИЧНОЙ ПЕРЕРАБОТКЕ

1. Композиция маркировочной краски для технологии цифровой печати на изделии из пластмассы, содержащая:
(a) основную маркировочную краску;
(b) добавку, способствующую удалению маркировочной краски, которая имеет температуру стеклования менее чем около 130°С; и
(c) несущую среду, способную растворять по меньшей мере часть добавки, способствующей удалению маркировочной краски.
2. Композиция маркировочной краски по п. 1, в которой добавка, способствующая удалению маркировочной краски, содержит сополимер стирола и малеинового ангидрида.
3. Композиция маркировочной краски по п. 1, в которой добавка, способствующая удалению маркировочной краски, имеет температуру стеклования (Tg) в диапазоне от около 50˚C до около 110°С.
4. Композиция маркировочной краски по п. 1, в которой добавка, способствующая удалению маркировочной краски, имеет температуру стеклования (Tg) в диапазоне от около 55˚C до около 85°С.
5. Композиция маркировочной краски по п. 1, в которой добавка, способствующая удалению маркировочной краски имеет температуру стеклования (Tg) в диапазоне от около 55˚C до около 65°С.
6. Композиция маркировочной краски по п. 1, в которой добавка, способствующая удалению маркировочной краски, имеет кислотное число в диапазоне от около 150 мг КОН/г до около 205 мг КОН/г.
7. Композиция маркировочной краски по п. 1, в которой добавка, способствующая удалению маркировочной краски, имеет кислотное число в диапазоне от около 165 мг КОН/г до около 205 мг КОН/г.
8. Композиция маркировочной краски по п. 1, в которой несущая среда содержит растворитель или мономер, или их комбинацию.
9. Композиция маркировочной краски по п. 8, в которой растворитель содержит по меньшей мере один апротонный растворитель.
10. Композиция маркировочной краски по п. 8, в которой растворитель содержит N-метил-2-пирролидон (NMP) или ацетон, или их комбинацию.
11. Композиция маркировочной краски по п. 8, в которой мономер содержит по меньшей мере один акриловый мономер.
12. Композиция маркировочной краски по п. 11, в которой акриловый мономер содержит: 1,3-бутиленгликольдиакрилат, 1,6-гександиолдиакрилат, 1,3-бутиленгликольдиметакрилат, изоборнилакрилат или изодецилметакрилат, или их комбинацию.
13. Композиция маркировочной краски по п. 1, в которой основная маркировочная краска содержит маркировочную краску со способностью отверждения в результате воздействия УФ излучения.
14. Композиция маркировочной краски по п. 1, где композиция маркировочной краски представляет собой композицию со способностью отверждения в результате воздействия УФ излучения.
15. Композиция маркировочной краски по п. 1, содержащая:
(a) от около 65 до около 85% масс. основной маркировочной краски;
(b) от около 5 до около 20% масс. добавки, способствующей удалению маркировочной краски, которая имеет температуру стеклования менее чем около 130°С; и
(c) от около 5 до около 15% масс. несущей среды, способной растворять по меньшей мере часть добавки, способствующей удалению маркировочной краски.
16. Композиция маркировочной краски для технологии цифровой печати на изделии из пластмассы, содержащая:
(a) основную маркировочную краску;
(b) добавку, способствующую удалению маркировочной краски, которая имеет кислотное число в диапазоне от около 100 мг КОН/г до около 250 мг КОН/г; и
(c) несущую среду, способную растворять по меньшей мере часть добавки, способствующей удалению маркировочной краски.
17. Композиция маркировочной краски по п. 16, в которой добавка, способствующая удалению маркировочной краски, содержит сополимер стирола и малеинового ангидрида.
18. Композиция маркировочной краски по п. 16, в которой добавка, способствующая удалению маркировочной краски имеет температуру стеклования (Tg) в диапазоне от около 50˚C до около 130°С.
19. Композиция маркировочной краски по п. 16, в которой добавка, способствующая удалению маркировочной краски имеет температуру стеклования (Tg) в диапазоне от около 55˚C до около 85°С.
20. Композиция маркировочной краски по п. 16, в которой добавка, способствующая удалению маркировочной краски, имеет температуру стеклования (Tg) в диапазоне от около 55˚C до около 65°С.
21. Композиция маркировочной краски по п. 16, в которой добавка, способствующая удалению маркировочной краски, имеет кислотное число в диапазоне от около 150 мг КОН/г до около 205 мг КОН/г.
22. Композиция маркировочной краски по п. 16, в которой добавка, способствующая удалению маркировочной краски, имеет кислотное число в диапазоне от около 165 мг КОН/г до около 205 мг КОН/г.
23. Композиция маркировочной краски по п. 16, в которой несущая среда содержит растворитель или мономер, или их комбинацию.
24. Композиция маркировочной краски по п. 23, в которой растворитель содержит по меньшей мере один апротонный растворитель.
25. Композиция маркировочной краски по п. 23, в которой растворитель содержит N-метил-2-пирролидон (NMP) или ацетон, или их комбинацию.
26. Композиция маркировочной краски по п. 23, в которой мономер содержит по меньшей мере один акриловый мономер.
27. Композиция маркировочной краски по п. 26, в которой акриловый мономер содержит: 1,3-бутиленгликольдиакрилат, 1,6-гександиолдиакрилат, 1,3-бутиленгликольдиметакрилат, изоборнилакрилат или изодецилметакрилат, или их комбинацию.
28. Композиция маркировочной краски по п. 16, в которой основная маркировочная краска содержит маркировочную краску со способностью отверждения в результате воздействия УФ излучения.
29. Композиция маркировочной краски по п. 16, в которой композиция маркировочной краски представляет собой композицию со способностью отверждения в результате воздействия УФ излучения.
30. Композиция маркировочной краски по п. 16, содержащая:
(a) от около 65 до около 85% масс. основной маркировочной краски;
(b) от около 5 до около 20% масс. добавки, способствующей удалению маркировочной краски, которая имеет кислотное число в интервале от около 150 мг КОН/г до около 205 мг КОН/г; и
(c) от около 5 до около 15% масс. несущей среды, способной растворять по меньшей мере часть добавки, способствующей удалению маркировочной краски.
31. Пригодное для вторичной переработки изделие из пластмассы, содержащее:
изогнутую наружную поверхность с изображением, нанесенным цифровой печатью непосредственно на изогнутую наружную поверхность, при этом изображение содержит отвержденные капли маркировочной краски, а капли маркировочной краски содержат композицию, включающую в себя добавку для удаления краски, которая имеет температуру стеклования менее чем около 130°C;
причем изображение, нанесенное цифровой печатью, имеет показатель адгезии по меньшей мере 6,0 и вплоть до 9,0, а добавка, способствующая удалению, выполнена с возможностью отделения отвержденных капель маркировочной краски от изогнутой наружной поверхности или ослабления адгезии с изогнутой наружной поверхностью в случае, когда изображение, нанесенное цифровой печатью подвергается воздействию основного раствора при повышенной температуре, по меньшей мере около 70°С.
32. Изделие из пластмассы по п. 31, где изделие содержит тару из пластмассы.
33. Изделие из пластмассы по п. 32, где тара из пластмассы представляет собой бутылку.
34. Изделие из пластмассы по п. 31, в котором добавка, способствующая удалению маркировочной краски, содержит сополимер стирола и малеинового ангидрида.
35. Изделие из пластмассы по п. 31, в котором добавка, способствующая удалению маркировочной краски, имеет температуру стеклования (Tg) в диапазоне от около 50°C до около 110°С.
36. Изделие из пластмассы по п. 31, в котором добавка, способствующая удалению маркировочной краски, имеет температуру стеклования (Tg) в диапазоне от около 55°C до около 85°С.
37. Изделие из пластмассы по п. 31, в котором добавка, способствующая удалению маркировочной краски, имеет температуру стеклования (Tg) в диапазоне от около 55°C до около 65°С.
38. Изделие из пластмассы по п. 31, в котором добавка, способствующая удалению маркировочной краски, имеет кислотное число в диапазоне от около 150 мг КОН/г до около 205 мг КОН/г.
39. Изделие из пластмассы по п. 31, в котором добавка, способствующая удалению маркировочной краски, имеет кислотное число в диапазоне от около 165 мг КОН/г до около 205 мг КОН/г.
40. Изделие из пластмассы по п. 31, в котором изделие состоит из одного или нескольких из следующих материалов: полиэтилена, полиэтилентерефталата, полиэтилена высокой плотности и полипропилена.
41. Изделие из пластмассы по п. 31, в котором добавка, способствующая удалению, выполнена с возможностью отделения отвержденных капель маркировочной краски от изогнутой наружной поверхности или ослабления адгезии с изогнутой наружной поверхностью в случае, когда изображение, нанесенное цифровой печатью, подвергается воздействию основного раствора с pH в диапазоне от около 12-13 при повышенной температуре в интервале от около 70ºС до 90°С.
42. Изделие из пластмассы по п. 41, в котором после воздействия основного раствора при повышенной температуре по меньшей мере около 90% масс. отвержденных капель маркировочной краски отделены от изогнутой наружной поверхности изделия.
43. Изделие из пластмассы по п. 31, в котором изображение, нанесенное цифровой печатью, содержит базовое покрытие, включающее в себя множество отвержденных капель маркировочной краски базового покрытия, и дополнительное покрытие, включающее в себя множество отвержденных капель маркировочной краски дополнительного покрытия, при этом дополнительное покрытие наносят по меньшей мере на часть базового покрытия.
44. Способ удаления отвержденной маркировочной краски с тары из пластмассы, при этом способ включает в себя:
(a) обеспечение тары из пластмассы, которая имеет криволинейную внешнюю поверхность с изображением, нанесенным цифровой печатью непосредственно на изогнутую внешнюю поверхность тары из пластмассы с помощью способа струйной печати «нанесение капли в нужную точку в нужный момент», при этом изображение содержит отвержденные капли маркировочной краски, нанесенные непосредственно на изогнутую наружную поверхность тары из пластмассы и имеющую оценку адгезии по меньшей мере 6,0 и вплоть до около 9,0, а капли маркировочной краски содержат композицию, которая включает в себя добавку, способствующую удалению маркировочной краски, с температурой стеклования менее чем около 130°С;
(b) обработку по меньшей мере части нанесенного цифровой печатью изображения тары из пластмассы основным раствором при повышенной температуре, по меньшей мере около 70°С; и
(c) удаление по меньшей мере части нанесенного цифровой печатью изображения с изогнутой наружной поверхности, на которую было нанесено изображение.
45. Способ по п. 44, в котором тара представляет собой бутылку.
46. Способ по п. 44, в котором добавка, способствующая удалению маркировочной краски, содержит сополимер стирола и малеинового ангидрида.
47. Способ по п. 44, в котором добавка, способствующая удалению маркировочной краски, имеет температуру стеклования (Tg) в диапазоне от около 50°C до около 110°С.
48. Способ по п. 44, в котором добавка, способствующая удалению маркировочной краски, имеет температуру стеклования (Tg) в диапазоне от около 55°C до около 85°С.
49. Способ по п. 44, в котором добавка, способствующая удалению маркировочной краски, имеет температуру стеклования (Tg) в диапазоне от около 55°C до около 65°С.
50. Способ по п. 44, в котором добавка, способствующая удалению маркировочной краски, имеет кислотное число в диапазоне от около 150 мг КОН/г до около 205 мг КОН/г.
51. Способ по п. 44, в котором добавка, способствующая удалению маркировочной краски, имеет кислотное число в диапазоне от около 165 мг КОН/г до около 205 мг КОН/г.
52. Способ по п. 44, в котором основной раствор представляет собой водный раствор с pH в диапазоне около 12-13, и при этом повышенная температура находится в диапазоне от около 70ºС до 90°С.
53. Способ по п. 44, в котором тара из пластмассы состоит из одного или нескольких из следующих материалов: полиэтилена, полиэтилентерефталата, полиэтилена высокой плотности и полипропилена.
54. Способ по п. 44, в котором этап удаления включает в себя скобление или вытирание маркировочной краски с тары после обработки изображения основным раствором.
55. Способ по п. 44, в котором маркировочная краска механически удаляется в виде хлопьев или пленки.